СПОСОБ ПОЛУЧЕНИЯ МНОГОСЛОЙНОЙ БУМАГИ

1. Способ получения высушенной многослойной бумаги, включающий следующие стадии:
(A) дегидратация первой водной волокнистой суспензии, в которой содержание сухих веществ составляет от 0,1 мас.% до 6 мас.%, на первой сетке, при этом получают первое волокнистое полотно, в котором содержание сухих веществ составляет от 14 мас.% до 25мас. %,
(B) дегидратация второй водной волокнистой суспензии, в которой содержание сухих веществ составляет от 0,1 мас.% до 6 мас.%, на второй сетке, при этом получают второе волокнистое полотно, в котором содержание сухих веществ составляет от 14 мас.% до 25 мас.%,
(C) распыление на первое волокнистое полотно, второе волокнистое полотно или первое волокнистое полотно и второе волокнистое полотно, по меньшей мере на одну сторону поверхности, распыляемого раствора или распыляемой суспензии, при этом получают по меньшей мере одно волокнистое полотно с напылением, которое содержит сторону поверхности с напылением,
(D) соединение первого волокнистого полотна со вторым волокнистым полотном, из которых по меньшей мере одно из двух полотен является волокнистым полотном с напылением, таким образом, что по меньшей мере одна сторона поверхности с напылением из двух волокнистых полотен образует сторону поверхности, контактирующую с другим волокнистым полотном, и волокнистые полотна по всей ширине лежат одно над другим, за счет чего создается слоистый материал,
(E) дегидратация слоистого материала прессованием, при этом формируется частично дегидратированный слоистый материал,
(F) дегидратация частично дегидратированного слоистого материала при подаче тепла, при этом формируется высушенная многослойная бумага,
где распыляемый раствор или распыляемая суспензия содержит
(с-а) воду,
(с-в) по меньшей мере один водорастворимый полимер Р, который можно получить при полимеризации
от 40 до 85 мол.% мономера формулы I
1
1
6
где R означает Н или C-Салкил,
(ii) от 15 до 60 мол.% одного или более этиленненасыщенных мономеров, которые отличаются от мономера формулы I,
где общее количество всех мономеров (i) и (ii) составляет 100 мол.%,
и необязательно при последующем частичном или полном гидролизе звеньев мономеров формулы (I), которые полимеризуются с образованием полимера Р и с образованием первичных аминогрупп или амидиновых групп,
где доля воды составляет по меньшей мере 75 мас.% в расчете на распыляемый раствор или распыляемую суспензию.
2. Способ по п. 1, где на стадии (Е) содержание сухих веществ в частично дегидратированном слоистом материале составляет от 35 мас.% до 65 мас.%.
3. Способ по любому из пп. 1 или 2, где полимер Р, который получают при полимеризации
(i) от 40 до 85 мол.% мономера формулы I,
(ii) от 15 до 60 мол.% одного или более этиленненасыщенных мономеров, отличающихся от мономера формулы I,
где один или более этиленненасыщенных мономеров выбирают из
(ii-1) акриловой кислоты или метакриловой кислоты или их солей щелочных, щелочноземельных металлов или аммония,
(ii-2) акрилонитрила или метакрилонитрила,
(ii-3) винилацетата,
(ii-4) моноэтиленненасыщенной сульфоновой кислоты, моноэтиленненасыщенной фосфоновой кислоты, моноэтиленненасыщенного сложного моно- или диэфира фосфорной кислоты или моноэтиленненасыщенной карбоновой кислоты, содержащей от 4 до 8 атомов углерода, которая отличается от метакриловой кислоты, или их солей щелочных, щелочноземельных металлов или аммония,
(ii-5) кватернизованного моноэтиленненасыщенного мономера, моноэтиленненасыщенного мономера, который содержит по меньшей мере одну вторичную или третичную аминогруппу, и в котором по меньшей мере одна вторичная или третичная аминогруппа протонируется при рН 7, или диаллилзамещенного амина, который содержит только две этиленовые двойные связи и является кватернизованным или протонируется при рН 7, или их солевой формы,
(ii-6) моноэтиленненасыщенного мономера, не содержащего заряд при рН 7 и отличающегося от акрилонитрила, метакрилонитрила и винилацетата, или этиленненасыщенного мономера, только две этиленовые двойные связи которого являются сопряженными и не заряжены при рН 7,
(ii-7) от 0 до 2 мол. % мономера, содержащего по меньшей мере две этиленненасыщенные двойные связи, которые не являются сопряженными и которые отличаются от диаллилзамещенного амина, который содержит только две этиленовые двойные связи,
(ii-8) от 0 до 10 мол.% этиленненасыщеного мономера, отличающегося от мономеров (ii-1) - (ii-7),
где общее количество всех мономеров (i) и (ii-1)-(ii-8) составляет 100 мол.% и молярные проценты относятся к общему количеству всех мономеров (i) и (ii-1)-(ii-8),
и необязательно при последующем частичном или полном гидролизе звеньев мономеров формулы (I), которые полимеризуются в полимер Р с образованием первичных аминогрупп или амидиновых групп, при этом эти группы также частично или полностью гидролизуются в присутствии полимеризующихся звеньев винилацетата.
4. Способ по любому из пп. 1-3, где один или более этиленненасыщенных мономеров содержит
(ii-1) от 15 до 50 мол.% акриловой кислоты или метакриловой кислоты или их солей щелочных, щелочноземельных металлов или аммония и/или
(ii-2) от 0 до 35 мол.% акрилонитрила или метакрилонитрила и/или,
(ii-3) от 0 до 35 мол.% винилацетата и/или,
(ii-4) от 0 до 10 мол.% моноэтиленненасыщенной сульфоновой кислоты, моноэтиленненасыщенной фосфоновой кислоты, моноэтиленненасыщенного сложного моно- или диэфира фосфорной кислоты или моноэтиленненасыщенной карбоновой кислоты, содержащей от 4 до 8 атомов углерода, которая отличается от метакриловой кислоты, или их солей щелочных, щелочноземельных металлов или аммония и/или,
(ii-5) от 0 до 20 мол.% кватернизованного моноэтиленненасыщенного мономера, кватернизованного моноэтиленненасыщенного мономера, который содержит по меньшей мере одну вторичную или третичную аминогруппу, в котором по меньшей мере одна вторичная или третичная аминогруппа протонируется при рН 7, или диаллилзамещенного амина, который содержит только две этиленовые двойные связи и является кватернизованным или протонируется при рН 7, или их солевой формы и/или,
(ii-6) от 0 до 35 мол.% моноэтиленненасыщенного мономера, не содержащего заряд при рН 7 и отличающегося от акрилонитрила, метакрилонитрила и винилацетата, или этиленненасыщенного мономера, только две этиленовые двойные связи которого являются сопряженными и не заряжены при рН 7, и который отличается от акрилонитрила, метакрилонитрила и винилацетата и/или,
(ii-7) от 0 до 1 мол.% мономера, содержащего по меньшей мере две этиленненасыщенные двойные связи, которые не являются сопряженными и которые отличаются от диаллилзамещенного амина, который содержит только две этиленовые двойные связи и/или,
(ii-8) от 0 до 5 мол.% этиленненасыщеного мономера, отличающегося от мономеров (i) и (ii-1) - (ii-7),
где молярные проценты относятся к общему количеству всех мономеров, использованных для полимеризации, и общее количество всех мономеров, составляет 100 мол.%.
5. Способ по любому из пп. 1-4, где полимер Р получают при полимеризации
от 50 до 85 мол.% мономера формулы I,
(ii-1) от 15 до 50 мол.% акриловой кислоты или метакриловой кислоты или их солей щелочных, щелочноземельных металлов или аммония,
(ii-2) от 0 до 35 мол.% акрилонитрила или метакрилонитрила,
где общее количество всех мономеров (i) и (ii-1)-(ii-2) составляет 100 мол.% и молярные проценты относятся к общему количеству всех мономеров (i) и (ii-1)-(ii-2),
и необязательно при последующем частичном или полном гидролизе звеньев мономеров формулы (I), которые полимеризуются в полимер Р с образованием аминогрупп или амидиновых групп.
6. Способ по любому из пп. 1-5, где в первую водную волокнистую суспензию, содержащую воду (а-а) и первый волокнистый материал (а-b), перед дегидратацией на стадии (А) предпочтительно добавляют органический полимер (а-с) в качестве удерживающего агента, а во вторую водную волокнистую суспензию, содержащую воду (b-а) и второй волокнистый материал (b-b), перед дегидратацией на стадии (В) добавляют органический полимер (в-с) в качестве удерживающего агента.
7. Способ по п. 6, где количество добавленного органического полимера (а-с) составляет от 0,001 мас.% до 0,2 мас.% в расчете на первый волокнистый материал (а-b), а количество добавленного органического полимера (Ь-с) составляет от 0,001 мас.% до 0,2 мас.% в расчете на второй волокнистый материал (b-b).
8. Способ по любому из пп. 1-7, где на стадии (С) на первое волокнистое полотно и на второе волокнистое полотно наносят напыление, при этом формируют по меньшей мере два волокнистых полотна с напылением, и на стадии (D) соединяют первое волокнистого полотно со вторым волокнистым полотном таким образом, чтобы сторона поверхности с напылением первого волокнистого полотна образовывала контактную сторону поверхности со вторым волокнистым полотном, и сторона поверхности с напылением второго волокнистого полотна образовывала контактную сторону поверхности с первым волокнистым полотном.
9. Высушенная многослойная бумага, получаемая способом по любому из пп. 1-8.
10. Бумагоделательная машина, оборудование которой содержит первую сеточную секцию с первой сеткой, которая содержит первую верхнюю сторону сетки и первую нижнюю сторону сетки, и вторую сеточную секцию со второй сеткой, которая содержит вторую верхнюю сторону сетки и вторую нижнюю сторону сетки, распылительное устройство, секцию прессования и сушильную секцию с нагреваемыми цилиндрами, и данное оборудование расположено в бумагоделательной машине в следующем порядке: первая сеточная секция и вторая сеточная секция, за которыми следуют распылительное устройство, затем секция прессования и сушильная секция, при этом распылительное устройство содержит распыляемый раствор или распыляемую суспензию, как определено в одном из пп. 1-5, и бумагоделательная машина является пригодной для способа по п. 1.